УЛУЧШЕННЫЙ КАТАЛИЗАТОР ДЕГИДРИРОВАНИЯ УГЛЕВОДОРОДОВ

2
x
y
z
1. Катализатор дегидрирования, содержащий по меньшей мере одно соединение железа, по меньшей мере одно соединение калия и от 11 до 24 мас. % по меньшей мере одного соединения церия в расчете на СеО и в пересчете на совокупный катализатор, причем по меньшей мере одно соединение железа и по меньшей мере одно соединение калия по меньшей мере частично находятся в виде одной или нескольких смешанных оксидных фаз калия/железа общей формулы KFeO, в которой x означает число от 1 до 17, y означает число от 1 до 22 и z означает число от 2 до 34, и причем катализатор содержит по меньшей мере 50 мас. % одной или нескольких смешанных оксидных фаз калия/железа в пересчете на совокупный катализатор.
2
2. Катализатор дегидрирования по п. 1, отличающийся тем, что он содержит от 15 до 20 мас.% по меньшей мере одного соединения церия в расчете на СеО.
3. Катализатор дегидрирования по п. 1 или 2, отличающийся тем, что он содержит по меньшей мере 60 мас.% смешанных оксидных фаз калия/железа в пересчете на совокупный катализатор.
4. Катализатор дегидрирования по п. 1 или 2, отличающийся тем, что он содержит от 60 до 89 мас.% одной или нескольких смешанных оксидных фаз калия/железа в пересчете на совокупный катализатор.
5. Катализатор дегидрирования по п. 1 или 2, отличающийся тем, что он содержит в качестве дополнительного компонента от 0,1 до 20 мас. % по меньшей мере одного соединения щелочно-земельного металла в расчете на оксид.
6. Катализатор дегидрирования по п. 1 или 2, отличающийся тем, что он содержит в качестве дополнительного компонента от 0,0001 мас.% до 10 мас.% по меньшей мере одного соединения, выбранного из соединений, содержащих металл, выбранный из группы, состоящей из молибдена, титана, ванадия и вольфрама в расчете на оксид в каждом случае в наивысшей степени окисления.
7. Катализатор дегидрирования по п. 1 или 2, отличающийся тем, что он содержит
2
3
от 50 до 80 мас.% по меньшей мере одного соединения железа в расчете на FeO,
2
от 1 до 30 мас.% по меньшей мере одного соединения калия в расчете на KO,
2
от 11 до 24 мас.% по меньшей мере одного соединения церия в расчете на СеО,
от 0,1 до 10 мас.% по меньшей мере одного соединения магния в расчете на MgO,
от 0,1 до 10.% по меньшей мере одного соединение кальция в расчете на СаО и
от 0,0001 до 10 мас.% по меньшей мере одного соединения, выбранного из соединений, содержащих металл, выбранный из группы, состоящей из молибдена (Мо), титана (Ti), ванадия (V) и вольфрама (W) в каждом случае в расчете на оксид в наивысшей степени окисления.
8. Катализатор дегидрирования по п. 1 или 2, отличающийся тем, что он содержит
2
3
от 50 до 80 мас.% по меньшей мере одного соединения железа в расчете на FeO,
2
от 1 до 30 мас.% по меньшей мере одного соединения калия в расчете на KO,
2
от 11 до 24 мас.% по меньшей мере одного соединения церия в расчете на СеО,
от 0,1 до 10 мас.% по меньшей мере одного соединения магния в расчете на MgO,
от 0,1 до 10 мас.% по меньшей мере одного соединения кальция в расчете на СаО,
3
от 0,1 до 10 мас.% по меньшей мере одного соединения молибдена (в расчете на МоО),
2
от 1 до 1000 частей на млн по меньшей мере одного соединения титана в расчете на TiO.
9. Катализатор дегидрирования по п. 1 или 2, отличающийся тем, что он содержит
2
3
от 50 до 80 мас.% по меньшей мере одного соединения железа в расчете на FeO,
2
от 1 до 30 мас.% по меньшей мере одного соединения калия в расчете на KO,
2
от 15 до 20 мас.% по меньшей мере одного соединения церия в расчете на СеО,
от 0,1 до 10 мас.% по меньшей мере одного соединения магния в расчете на MgO,
от 0,1 до 10 мас.% по меньшей мере одного соединения кальция в расчете на СаО,
3
от 0,1 до 10 мас.% по меньшей мере одного соединения молибдена в расчете на МоО,
2
от 1 до 1000 частей на млн по меньшей мере одного соединения титана в расчете на TiO.
10. Способ получения катализатора дегидрирования по одному из пп. 1-9, который включает следующие стадии
2
i) приготовление премикса катализатора путем смешивания по меньшей мере одного соединения железа, по меньшей мере одного соединения калия, от 11 до 24 мас.% по меньшей мере одного соединения церия в расчете на СеО и в пересчете на готовый катализатор, при необходимости дополнительных соединений металлов, при необходимости дополнительных компонентов и при необходимости по меньшей мере одного связующего с растворителем,
ii) изготовление формованных заготовок катализатора из приготовленного на стадии i) премикса катализатора,
iii) сушку формованных заготовок катализатора и их прокаливание.
11. Способ получения катализатора дегидрирования по п. 10, отличающийся тем, что прокаливание формованных заготовок катализатора на стадии iii) осуществляют при температуре от 500°C до 1200°C.
12. Способ каталитического дегидрирования углеводорода, причем смесь водяного пара по меньшей мере с одним углеводородом приводят в контакт с катализатором дегидрирования по одному из п.п. 1-9.
13. Способ каталитического дегидрирования углеводорода по п. 12, отличающийся тем, что используют смесь водяного пара по меньшей мере с одним углеводородом в молярном отношении пар/углеводород в интервале от 1 до 10.
14. Способ каталитического дегидрирования углеводорода по п. 12 или 13, отличающийся тем, что углеводородом является этилбензол.